(57)【要約】【課題】硬化物としたときに優れた耐熱性及び耐リフロー性が得られる厚銅回路充填用エポキシ樹脂組成物を提供する。【解決手段】厚銅回路充填用エポキシ樹脂組成物は、エポキシ樹脂と、アミン系硬化剤と、を含有する。【選択図】なし【特許請求の範囲】
【請求項１】
エポキシ樹脂と、アミン系硬化剤と、を含有する厚銅回路充填用エポキシ樹脂組成物。
【請求項２】
前記エポキシ樹脂が、メソゲン骨格を有するエポキシ樹脂を含む、請求項１に記載の厚銅回路充填用エポキシ樹脂組成物。
【請求項３】
前記メソゲン骨格を有するエポキシ樹脂が、メソゲン骨格を有するエポキシ化合物の二量体を含む、請求項２に記載の厚銅回路充填用エポキシ樹脂組成物。
【請求項４】
前記メソゲン骨格を有するエポキシ樹脂に占める前記メソゲン骨格を有するエポキシ化合物の二量体の割合が、１５質量％〜２８質量％である、請求項３に記載の厚銅回路充填用エポキシ樹脂組成物。
【請求項５】
前記メソゲン骨格を有するエポキシ化合物の二量体が、下記一般式（Ｉ）で表される構造単位を２つ有する、請求項３又は請求項４に記載の厚銅回路充填用エポキシ樹脂組成物。
【化１】
2019056077.tif 000015
［一般式（Ｉ）中、Ｒ１〜Ｒ４はそれぞれ独立に、水素原子又は炭素数１〜３のアルキル基を示す。］
【請求項６】
前記メソゲン骨格を有するエポキシ化合物の二量体が、下記一般式（ＩＡ）で表される構造単位及び下記一般式（ＩＢ）で表される構造単位からなる群より選択される少なくとも１つの構造単位を有する、請求項３〜請求項５のいずれか一項に記載の厚銅回路充填用エポキシ樹脂組成物。
【化２】
2019056077.tif 000016
[一般式（ＩＡ）及び一般式（ＩＢ）中、Ｒ１〜Ｒ４はそれぞれ独立に、水素原子又は炭素数１〜３のアルキル基を示し、Ｒ５はそれぞれ独立に、炭素数１〜８のアルキル基を示す。ｎは０〜４の整数を示す。］
【請求項７】
前記アミン系硬化剤が、４，４’−ジアミノジフェニルスルホンを含む、請求項１〜請求項６のいずれか１項に記載の厚銅回路充填用エポキシ樹脂組成物。
【請求項８】
エポキシ樹脂組成物の固形分の全体積に対して６０体積％〜９５体積％の無機充填材をさらに含む、請求項１〜請求項７のいずれか１項に記載の厚銅回路充填用エポキシ樹脂組成物。
【請求項９】
トランスファー成形法により成形可能である、請求項１〜請求項８のいずれか１項に記載の厚銅回路充填用エポキシ樹脂組成物。
【発明の詳細な説明】
【技術分野】
【０００１】
本発明は、厚銅回路充填用エポキシ樹脂組成物に関する。
【背景技術】
【０００２】
電子機器の使用環境の多様化に伴い、回路基板の電流容量の増大（大電流化）が求められている。回路基板を大電流化する方法として、予め回路の状態に加工された金属部材を用いて大電流用回路（厚銅回路等）を作製する方法が提案されている（例えば、特許文献１、２及び３参照）。大電流回路では、必要に応じて、回路間の絶縁性を確保するための絶縁性樹脂が使用される。
【先行技術文献】
【特許文献】
【０００３】
【特許文献１】特開２０１４−９９５７４号公報
【特許文献２】特開２００１−３６２０１号公報
【特許文献３】特開平８−２２２８３８号公報
【発明の概要】
【発明が解決しようとする課題】
【０００４】
大電流回路では、実装過程において高温（例えば約２８５℃）ではんだ付け（リフロー処理）を行う。このため、大電流回路に使用される絶縁性樹脂には高い耐熱性が要求される。また、リフロー処理において、絶縁性樹脂が吸湿することにより、発生した蒸気圧が剥離応力として働き、絶縁性樹脂と回路との間で剥離（クラック）が発生し、絶縁信頼性が低下する場合がある。大電流回路において耐熱性及び耐リフロー性を充分に満足する絶縁性樹脂は得られていないのが現状である。
本発明は上記事情に鑑み、硬化物としたときに優れた耐熱性及び耐リフロー性が得られる厚銅回路充填用エポキシ樹脂組成物を提供することを課題とする。
【課題を解決するための手段】
【０００５】
前記課題を達成するための具体的手段は以下の通りである。
＜１＞  エポキシ樹脂と、アミン系硬化剤と、を含有する厚銅回路充填用エポキシ樹脂組成物。
＜２＞  前記エポキシ樹脂が、メソゲン骨格を有するエポキシ樹脂を含む、＜１＞に記載の厚銅回路充填用エポキシ樹脂組成物。
＜３＞  前記メソゲン骨格を有するエポキシ樹脂が、メソゲン骨格を有するエポキシ化合物の二量体を含む、＜２＞に記載の厚銅回路充填用エポキシ樹脂組成物。
＜４＞  前記メソゲン骨格を有するエポキシ樹脂に占める前記メソゲン骨格を有するエポキシ化合物の二量体の割合が、１５質量％〜２８質量％である、＜３＞に記載の厚銅回路充填用エポキシ樹脂組成物。
＜５＞  前記メソゲン骨格を有するエポキシ化合物の二量体が、下記一般式（Ｉ）で表される構造単位を２つ有する、＜３＞又は＜４＞に記載の厚銅回路充填用エポキシ樹脂組成物。
【０００６】
【化１】
2019056077.tif 000002
【０００７】
［一般式（Ｉ）中、Ｒ１〜Ｒ４はそれぞれ独立に、水素原子又は炭素数１〜３のアルキル基を示す。］
＜６＞  前記メソゲン骨格を有するエポキシ化合物の二量体が、下記一般式（ＩＡ）で表される構造単位及び下記一般式（ＩＢ）で表される構造単位からなる群より選択される少なくとも１つの構造単位を有する、＜３＞〜＜５＞のいずれか一項に記載の厚銅回路充填用エポキシ樹脂組成物。
【０００８】
【化２】
2019056077.tif 000003
【０００９】
[一般式（ＩＡ）及び一般式（ＩＢ）中、Ｒ１〜Ｒ４はそれぞれ独立に、水素原子又は炭素数１〜３のアルキル基を示し、Ｒ５はそれぞれ独立に、炭素数１〜８のアルキル基を示す。ｎは０〜４の整数を示す。］
＜７＞  前記アミン系硬化剤が、４，４’−ジアミノジフェニルスルホンを含む、＜１＞〜＜６＞のいずれか１項に記載の厚銅回路充填用エポキシ樹脂組成物。
＜８＞  エポキシ樹脂組成物の固形分の全体積に対して６０体積％〜９５体積％の無機充填材をさらに含む、＜１＞〜＜７＞のいずれか１項に記載の厚銅回路充填用エポキシ樹脂組成物。
＜９＞  トランスファー成形法により成形可能である、＜１＞〜＜８＞のいずれか１項に記載の厚銅回路充填用エポキシ樹脂組成物。
【発明の効果】
【００１０】
本発明によれば、硬化物としたときに優れた耐熱性及び耐リフロー性が得られる厚銅回路充填用エポキシ樹脂組成物が提供される。
【図面の簡単な説明】
【００１１】
【図１】メソゲン骨格を有するエポキシ樹脂の示差走査熱量（ＤＳＣ）測定で得られるグラフの一例を示す図である。
【発明を実施するための形態】
【００１２】
本開示において「工程」との語には、他の工程から独立した工程に加え、他の工程と明確に区別できない場合であってもその工程の目的が達成されれば、当該工程も含まれる。
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率又は含有量は、特に断らない限り、組成物中に存在する当該複数種の物質の合計の含有率又は含有量を意味する。
本開示において各成分に該当する粒子は複数種含んでいてもよい。組成物中に各成分に該当する粒子が複数種存在する場合、各成分の粒子径は、特に断らない限り、組成物中に存在する当該複数種の粒子の混合物についての値を意味する。
本開示において「層」又は「膜」との語には、当該層又は膜が存在する領域を観察したときに、当該領域の全体に形成されている場合に加え、当該領域の一部にのみ形成されている場合も含まれる。
本開示において実施形態を図面を参照して説明する場合、当該実施形態の構成は図面に示された構成に限定されない。また、各図における部材の大きさは概念的なものであり、部材間の大きさの相対的な関係はこれに限定されない。
【００１３】
＜エポキシ樹脂組成物＞
本開示の厚銅回路充填用エポキシ樹脂組成物は、エポキシ樹脂と、アミン系硬化剤と、を含有する。本開示のエポキシ樹脂組成物は、必要に応じその他の成分をさらに含有してもよい。
【００１４】
本開示のエポキシ樹脂組成物は、耐熱性及び耐リフロー性に優れる。その理由は明らかではないが、以下のように考えることができる。エポキシ樹脂の硬化にアミン系硬化剤を用いると、従来の硬化剤を用いた場合と比べて硬化物のガラス転移点（Ｔｇ）が高くなり、硬化物自体の耐熱性が向上すると考えられる。これに加えて、アミン系硬化剤の窒素原子と銅との相互作用により、樹脂の厚銅回路に対する密着性が高まると考えられる。また、この結果、樹脂と厚銅回路の界面への水分の混入等が抑制され、樹脂の剥離が抑制されるため、耐リフロー性が向上すると推測される。
以下、本開示のエポキシ樹脂組成物に含有される各成分について詳細に説明する。
【００１５】
−エポキシ樹脂−
エポキシ樹脂組成物に含まれるエポキシ樹脂の種類は特に制限されない。例えば、ビスフェノールＡ型エポキシ樹脂、ビスフェノールＦ型エポキシ樹脂、ビスフェノールＡＤ型エポキシ樹脂、水素添加したビスフェノールＡ型エポキシ樹脂、水素添加したビスフェノールＡＤ型エポキシ樹脂、ナフタレン型エポキシ樹脂、及び反応性希釈剤とよばれるエポキシ基を１つだけ有しているエポキシ樹脂が挙げられる。エポキシ樹脂は、１種を単独で用いても２種以上を併用してもよい。
【００１６】
なかでも、熱伝導性向上の観点からは、エポキシ樹脂はメソゲン骨格を有するエポキシ樹脂を含むことが好ましい。メソゲン骨格を有するエポキシ樹脂は、１種類を単独で用いても、２種類以上を併用してもよい。エポキシ樹脂は、メソゲン骨格を有するエポキシ樹脂とメソゲン骨格を有しないエポキシ樹脂との組合せであってもよく、メソゲン骨格を有するエポキシ樹脂からなるエポキシ樹脂であってもよい。エポキシ樹脂がメソゲン骨格を有するエポキシ樹脂を含む場合、メソゲン骨格を有しないエポキシ樹脂の含有量は、エポキシ樹脂の全量に対して１０質量％以下であってもよく、５質量％以下であってもよく、２質量％であってもよく、０質量％であってもよい。
【００１７】
エポキシ樹脂組成物が、エポキシ樹脂として、メソゲン骨格を有するエポキシ樹脂とメソゲン骨格を有しないエポキシ樹脂とを含有する場合、エポキシ樹脂の全量に対するメソゲン骨格を有するエポキシ樹脂の含有量は、例えば、ゲルパーミエーションクロマトグラフィー（ＧＰＣ）により測定することができる。
【００１８】
本開示において「メソゲン骨格」とは、液晶性を発現する可能性のある分子構造を示す。具体的には、ビフェニル骨格、フェニルベンゾエート骨格、シクロヘキシルベンソエート骨格、アゾベンゼン骨格、スチルベン骨格、これらの誘導体等が挙げられる。メソゲン骨格を有するエポキシ樹脂は、硬化時に高次構造を形成し易く、硬化させた場合に、より高い熱伝導率を達成できる傾向にある。
【００１９】
ここで、高次構造とは、その構成要素がミクロに配列している状態のことであり、例えば、結晶相及び液晶相が相当する。このような高次構造が存在しているか否かは、偏光顕微鏡での観察によって容易に判断することが可能である。すなわち、クロスニコル状態での観察において、偏光解消による干渉模様が見られる場合は高次構造が存在していると判断できる。
高次構造は、通常では樹脂中に島状に存在しており、ドメイン構造を形成している。そして、ドメイン構造を形成している島のそれぞれを高次構造体という。高次構造体を構成する構造単位同士は、一般的には共有結合で結合されている。
【００２０】
メソゲン骨格に由来する規則性の高い高次構造には、ネマチック構造、スメクチック構造等がある。ネマチック構造は分子長軸が一様な方向に向いており、配向秩序のみを持つ液晶構造である。これに対して、スメクチック構造は配向秩序に加えて一次元の位置の秩序を持ち、一定周期の層構造を有する液晶構造である。また、スメクチック構造の同一の周期の構造内部では、層構造の周期の方向が一様である。すなわち、分子の秩序性は、ネマチック構造よりもスメクチック構造の方が高い。秩序性の高い高次構造が硬化物中に形成されると、熱伝導の媒体であるフォノンが散乱するのを抑制することができる。このため、ネマチック構造よりもスメクチック構造の方が、熱伝導性が高くなる。
すなわち、分子の秩序性はネマチック構造よりもスメクチック構造の方が高く、硬化物の熱伝導性もスメクチック構造を示す場合の方が高くなる。メソゲン骨格を有するエポキシ樹脂は硬化剤と反応してスメクチック構造を形成することで、硬化物としたときに高い熱伝導性を発揮できると考えられる。
【００２１】
エポキシ樹脂組成物を用いてスメクチック構造が形成されているか否かは、下記の方法により判断することができる。
ＣｕＫα１線を用い、管電圧４０ｋＶ、管電流２０ｍＡ、２θが０．５°〜３０°の範囲で、Ｘ線解析装置（例えば、株式会社リガク製）を用いてＸ線回折測定を行う。２θが１°〜１０°の範囲に回折ピークが存在する場合には、周期構造がスメクチック構造を含んでいると判断される。なお、メソゲン構造に由来する規則性の高い高次構造を有する場合には、２θが１°〜３０°の範囲に回折ピークが現れる。
【００２２】
メソゲン骨格を有するエポキシ樹脂のエポキシ当量は、ハンドリング性及び硬化物としたときの熱伝導性を両立する観点からは、１５０ｇ／ｅｑ〜５００ｇ／ｅｑであることが好ましく、１５０ｇ／ｅｑ〜４５０ｇ／ｅｑであることがより好ましく、２００ｇ／ｅｑ〜４５０ｇ／ｅｑであることが更に好ましく、２３０ｇ／ｅｑ〜４００ｇ／ｅｑであることが特に好ましく、２５０ｇ／ｅｑ〜３７０ｇ／ｅｑであることが極めて好ましい。エポキシ当量が１５０ｇ／ｅｑ以上であると、エポキシ樹脂の結晶性が高くなりすぎないため、ハンドリング性が低下しにくい傾向にある。一方、エポキシ当量が５００ｇ／ｅｑ以下であると、エポキシ樹脂の架橋密度が低下しにくいため、硬化物としたときの熱伝導性が高くなる傾向にある。
エポキシ当量は、ＪＩＳ  Ｋ７２３６：２００９に準拠して過塩素酸滴定法により測定する。
【００２３】
また、メソゲン骨格を有するエポキシ樹脂のゲルパーミエーションクロマトグラフィー（ＧＰＣ）測定における数平均分子量（Ｍｎ）は、ハンドリング性及び硬化物としたときの熱伝導性を両立する観点からは、４００〜２５００であることが好ましく、４５０〜２０００であることがより好ましく、５００〜１８００であることがさらに好ましい。エポキシ樹脂のＭｎが４００以上であると、エポキシ樹脂の結晶性が高くなりすぎないため、ハンドリング性が低下しにくい傾向にある。エポキシ樹脂のＭｎが２５００以下であると、エポキシ樹脂の架橋密度が低下しにくいため、硬化物としたときの熱伝導性が高くなる傾向にある。
【００２４】
本開示におけるＧＰＣ測定は、分析用ＧＰＣカラムとして東ソー株式会社製「Ｇ２０００ＨＸＬ」及び「３０００ＨＸＬ」を使用し、移動相にはテトラヒドロフランを用い、試料濃度を０．２質量％とし、流速を１．０ｍｌ／ｍｉｎとして測定を行う。ポリスチレン標準サンプルを用いて検量線を作成し、ポリスチレン換算値でＭｎを計算する。
【００２５】
メソゲン骨格を有するエポキシ樹脂は、メソゲン骨格を有するエポキシ化合物を含んでもよく、メソゲン骨格を有するエポキシ化合物を重合させた反応物を含んでもよい。メソゲン骨格を有するエポキシ化合物を重合させた反応物としては、メソゲン骨格を有するエポキシ化合物同士の反応物であっても、メソゲン骨格を有するエポキシ化合物の一部を硬化剤等により部分的に反応させたプレポリマーの状態であってもよい。プレポリマー化に用いる硬化剤は、エポキシ樹脂組成物に含有させる硬化剤と同じものであっても、異なるものであってもよい。メソゲン骨格を有するエポキシ化合物を一部重合させると成形性が向上する場合がある。
【００２６】
メソゲン骨格を有するエポキシ化合物は、１種類単独で用いても、２種類以上を併用してもよい。メソゲン骨格を有するエポキシ化合物の具体例は、例えば、特許第４１１８６９１号公報に記載されている。以下に、メソゲン骨格を有するエポキシ化合物の具体例を示すが、メソゲン骨格を有するエポキシ化合物はこれらに限定されない。
【００２７】
メソゲン骨格を有するエポキシ化合物としては、１−（３−メチル−４−オキシラニルメトキシフェニル）−４−（４−オキシラニルメトキシフェニル）−１−シクロヘキセン、１−（３−メチル−４−オキシラニルメトキシフェニル）−４−（４−オキシラニルメトキシフェニル）−ベンゼン、４−｛４−（２，３−エポキシプロポキシ）フェニル｝シクロヘキシル＝４−（２，３−エポキシプロポキシ）ベンゾエート等が挙げられる。これらのエポキシ化合物の中でも、熱伝導率を向上させる観点から、１−（３−メチル−４−オキシラニルメトキシフェニル）−４−（４−オキシラニルメトキシフェニル）−ベンゼン及び４−｛４−（２，３−エポキシプロポキシ）フェニル｝シクロヘキシル＝４−（２，３−エポキシプロポキシ）ベンゾエートからなる群より選択される少なくとも一種を用いることが好ましい。
【００２８】
さらに樹脂組成物の流動性向上の観点から、メソゲン骨格を有するエポキシ化合物は、結晶相から液晶相に相転移する際、単独では秩序性が低いネマチック構造を形成するが、プレポリマー化すると、より秩序性の高いスメクチック構造を形成するエポキシ化合物であることが好ましい。このようなエポキシ化合物として、メソゲン骨格を有するエポキシ化合物は、下記一般式（Ｉ−０）で表される化合物を含むことが好ましい。
【００２９】
【化３】
2019056077.tif 000004
【００３０】
一般式（Ｉ−０）で示される化合物の中でも、下記一般式（Ｉ−１）で表される化合物が好ましい。
【００３１】
【化４】
2019056077.tif 000005
【００３２】
一般式（Ｉ−０）及び一般式（Ｉ−１）中、Ｒ１〜Ｒ４はそれぞれ独立に、水素原子又は炭素数１〜３のアルキル基を表す。
【００３３】
一般式（Ｉ−０）及び一般式（Ｉ−１）中、Ｒ１〜Ｒ４はそれぞれ独立に、水素原子又は炭素数１〜３のアルキル基を表し、水素原子又は炭素数１〜２のアルキル基であることが好ましく、水素原子又はメチル基であることがより好ましく、水素原子であることがさらに好ましい。
さらに、Ｒ１〜Ｒ４のうちの２個〜４個が水素原子であることが好ましく、３個又は４個が水素原子であることがより好ましく、４個全てが水素原子であることがさらに好ましい。Ｒ１〜Ｒ４のいずれかが炭素数１〜３のアルキル基の場合、Ｒ１及びＲ４の少なくとも一方が炭素数１〜３のアルキル基であることが好ましい。
【００３４】
メソゲン骨格を有するエポキシ樹脂における、結晶相から液晶相に相転移する相転移温度は、１４０℃以下であることが好ましく、１３５℃以下であることがより好ましい。エポキシ樹脂としてメソゲン骨格を有し相転移温度が１４０℃以下のエポキシ樹脂を用いると、硬化したときにより高い熱伝導性を発揮する傾向にある。この理由は明らかではないが、エポキシ樹脂組成物を作製する際にエポキシ樹脂が溶融しやすくなり、そのため混合によりエポキシ樹脂組成物が均質化しやすくなり、結果、液晶相の生成に関して偏りが抑えられるためと考えられる。
【００３５】
相転移温度は、示差走査熱量（ＤＳＣ）測定装置（例えば、パーキンエルマー製、Ｐｙｒｉｓ１）を用いて測定することができる。具体的には、昇温速度２０℃／分、測定温度範囲２５℃〜３５０℃、流量２０±５ｍｌ／ｍｉｎの窒素雰囲気下の条件で、アルミパンに密閉した３ｍｇ〜５ｍｇの試料の示差走査熱量測定を行い、相転移に伴うエネルギー変化（吸熱反応）が起こる温度として測定される。この測定で得られるグラフの一例を図１に示す。図１に現れる吸熱反応ピークの温度を相転移温度とする。
【００３６】
一般的に、メソゲン骨格を有するエポキシ化合物は相転移温度が高い傾向にある。特に、秩序性の高いスメクチック構造を有するエポキシ化合物は相転移温度が高い傾向にある。ここで、メソゲン骨格を有するエポキシ化合物を、硬化剤等により部分的に反応させてプレポリマー化することにより、メソゲン骨格を有するエポキシ樹脂の相転移温度を１４０℃以下とすることが可能となる。メソゲン骨格を有するエポキシ化合物は、相転移温度が１４０℃以下であっても、１４０℃を超えていてもよい。
【００３７】
メソゲン骨格を有するエポキシ化合物のプレポリマー化に用いる硬化剤として、フェノール化合物及びアミン化合物が挙げられる。すなわち、メソゲン骨格を有するエポキシ樹脂は、フェノール化合物と、メソゲン骨格を有するエポキシ化合物との反応物を含んでもよく、アミン化合物と、メソゲン骨格を有するエポキシ化合物との反応物を含んでもよい。フェノール化合物としては、１つのベンゼン環に２個の水酸基を置換基として有する２価フェノール化合物（以下、単に２価フェノール化合物ともいう）、１つのベンゼン環に３個の水酸基を置換基として有する３価フェノール化合物（以下、単に３価フェノール化合物ともいう）等が挙げられる。
【００３８】
メソゲン骨格を有するエポキシ化合物のプレポリマー化に２価フェノール化合物を用いることは、エポキシ樹脂の分子量、熱伝導率、及びガラス転移温度（Ｔｇ）の制御の観点から好ましい。
また、メソゲン骨格を有するエポキシ化合物と２価フェノール化合物とを部分的に反応させてプレポリマー化すると、相転移温度を下げることが可能となる。そのため、メソゲン骨格を有するエポキシ化合物の相転移温度が１４０℃を超えていても使いこなすことが容易となる。一般に、メソゲン骨格を有するエポキシ樹脂は相転移温度が高いため、相転移温度を下げることができる化合物を用いてプレポリマー化する手法は有益である。
【００３９】
２価フェノール化合物としては、例えば、カテコール、レゾルシノール、ヒドロキノン、４，４’−ビフェノール、４，３’−ビフェノール、２，２’−ビフェノール及びこれらの誘導体が挙げられる。誘導体としては、ベンゼン環に炭素数１〜８のアルキル基等が置換した化合物が挙げられる。これらの２価フェノール化合物の中でも、熱伝導率を向上させる観点から、ヒドロキノン又は４，４’−ビフェノールを用いることが好ましい。ヒドロキノン及び４，４’−ビフェノールは２つの水酸基がパラ位の位置関係となるように置換されている構造であるため、メソゲン骨格を有するエポキシ化合物と反応させて得られるプレポリマー化されたエポキシ樹脂は直線的な構造となる。このため、分子のスタッキング性が高く、高次構造を形成し易いと考えられる。２価フェノール化合物は、１種類単独で用いてもよく、２種類以上を併用してもよい。
【００４０】
メソゲン骨格を有するエポキシ化合物のプレポリマー化に３価フェノール化合物を用いることは、メソゲン骨格を有するエポキシ化合物の低軟化点化と高次構造形成能の保持とを好適に図りつつ、硬化物としたときのガラス転移温度（Ｔｇ）を高めることができる点で好ましい。
３価フェノール化合物としては、１，２，３−トリヒドロキシベンゼン、１，２，４−トリヒドロキシベンゼン及び１，３，５−トリヒドロキシベンゼンからなる群より選択される少なくとも１つであることが好ましく、エポキシポリマーを用いた硬化物の熱伝導性を向上させる点から、１，２，４−トリヒドロキシベンゼン及び１，３，５−トリヒドロキシベンゼンからなる群より選択される少なくとも１つであることがより好ましい。
【００４１】
以下に、メソゲン骨格を有するエポキシ樹脂が、メソゲン骨格を有するエポキシ化合物とフェノール化合物との反応物である場合の、メソゲン骨格を有するエポキシ樹脂の合成方法を説明する。
メソゲン骨格を有するエポキシ樹脂は、例えば、合成溶媒中にメソゲン骨格を有するエポキシ化合物、フェノール化合物、及び反応触媒を溶解し、熱をかけながら撹拌することによって合成することができる。合成溶媒を使用せず、メソゲン骨格を有するエポキシ化合物とフェノール化合物とを溶融して反応させることでもメソゲン骨格を有するエポキシ樹脂を合成することも可能である。この場合、エポキシ樹脂が溶融する温度まで高温にして反応を行う。安全性の観点からは、合成溶媒を使用する合成法が好ましい。
【００４２】
例えば、メソゲン骨格を有するエポキシ化合物と２価フェノール化合物との反応物を合成する場合、２価フェノール化合物のフェノール性水酸基の当量数と、メソゲン骨格を有するエポキシ化合物のエポキシ基の当量数と、の比（エポキシ基の当量数／フェノール性水酸基の当量数）は、１００／１〜１００／１００であってよく、１００／１０〜１００／５０であることが好ましく、１００／１０〜１００／４０であることがより好ましく、１００／１０〜１００／３０であることがさらに好ましい。
【００４３】
また、例えば、メソゲン骨格を有するエポキシ化合物と３価フェノール化合物との反応物を合成する場合、３価フェノール化合物のフェノール性水酸基の当量数と、メソゲン骨格を有するエポキシ化合物のエポキシ基の当量数と、の比（エポキシ基の当量数／フェノール性水酸基の当量数）は、１００／１〜１００／１００であってよく、エポキシ樹脂組成物の流動性並びに硬化物の耐熱性及び熱伝導率の観点からは、１００／１０〜１００／５０であることが好ましく、１００／１０〜１００／４０であることがより好ましく、１００／１０〜１００／３０であることがさらに好ましい。３価フェノール化合物のフェノール性水酸基の当量数と、メソゲン骨格を有するエポキシ化合物のエポキシ基の当量数と、の比（エポキシ基の当量数／フェノール性水酸基の当量数）を１００／１０以下とすることで得られるエポキシポリマーの軟化点の上昇を抑制できる傾向にあり、Ｅｐ／Ｐｈを１００／５０以上とすることで、架橋点密度の低下による硬化物の耐熱性の悪化を抑制し、かつ硬化物の熱伝導性の低下を抑制できる傾向にある。
【００４４】
合成溶媒としては、メソゲン骨格を有するエポキシ化合物とフェノール化合物との反応が進行するために必要な温度に加温できる溶媒であれば特に制限されない。具体例としては、シクロヘキサノン、シクロペンタノン、乳酸エチル、プロピレングリコールモノメチルエーテル、Ｎ−メチルピロリドン等が挙げられる。
【００４５】
合成溶媒の量は、反応温度において、メソゲン骨格を有するエポキシ化合物、フェノール化合物、及び反応触媒を全て溶解できる量であることが好ましい。反応前の原料種類、溶媒種類等によって溶解性が異なるが、仕込み固形分濃度を２０質量％〜６０質量％とすることが好ましい。このような合成溶媒の量とすると、合成後の樹脂溶液粘度として好ましい範囲となる傾向にある。
【００４６】
反応触媒の種類は特に限定されず、反応速度、反応温度、貯蔵安定性等の観点から適切なものを選択することができる。反応触媒の具体例としては、イミダゾール系化合物、有機リン系化合物、第３級アミン、第４級アンモニウム塩等が挙げられる。これらは１種類単独でも、２種類以上を併用してもよい。中でも、耐熱性の観点から、有機ホスフィン化合物；有機ホスフィン化合物に無水マレイン酸、キノン化合物（１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、フェニル−１，４−ベンゾキノン等）、ジアゾフェニルメタン、フェノール樹脂などのπ結合をもつ化合物を付加してなる分子内分極を有する化合物；及び有機ホスフィン化合物と有機ボロン化合物（テトラフェニルボレート、テトラ−ｐ−トリルボレート、テトラ−ｎ−ブチルボレート等）との錯体；からなる群より選択される少なくとも１つであることが好ましい。
【００４７】
有機ホスフィン化合物としては、トリフェニルホスフィン、ジフェニル（ｐ−トリル）ホスフィン、トリス（アルキルフェニル）ホスフィン、トリス（アルコキシフェニル）ホスフィン、トリス（アルキルアルコキシフェニル）ホスフィン、トリス（ジアルキルフェニル）ホスフィン、トリス（トリアルキルフェニル）ホスフィン、トリス（テトラアルキルフェニル）ホスフィン、トリス（ジアルコキシフェニル）ホスフィン、トリス（トリアルコキシフェニル）ホスフィン、トリス（テトラアルコキシフェニル）ホスフィン、トリアルキルホスフィン、ジアルキルアリールホスフィン、アルキルジアリールホスフィン等が挙げられる。
【００４８】
反応触媒の量は特に制限されない。反応速度及び貯蔵安定性の観点から、メソゲン骨格を有するエポキシ化合物とフェノール化合物の合計質量に対して０．１質量％〜３．０質量％であることが好ましく、０．５質量％〜２．０質量％であることがより好ましい。
【００４９】
メソゲン骨格を有するエポキシ化合物とフェノール化合物との反応物は、少量スケールであればガラス製のフラスコを使用し、大量スケールであればステンレス製の合成釜を使用して合成することができる。具体的な合成方法は、例えば以下の通りである。まず、メソゲン骨格を有するエポキシ化合物をフラスコ又は合成釜に投入し、合成溶媒を入れ、オイルバス又は熱媒により反応温度まで加温し、メソゲン骨格を有するエポキシ化合物を溶解する。そこにフェノール化合物を投入し、合成溶媒中で充分溶解したことを確認した後に反応触媒を投入し、反応を開始する。反応時間の後に反応溶液を取り出せば、メソゲン骨格を有するエポキシ化合物とフェノール化合物との反応物溶液が得られる。また、フラスコ内又は合成釜内において、加温条件のもと減圧下で合成溶媒を留去すれば、メソゲン骨格を有するエポキシ化合物とフェノール化合物との反応物が室温（例えば、２５℃）下で固体として得られる。
【００５０】
反応温度は、反応触媒の存在下でエポキシ基とフェノール性水酸基との反応が進行する温度であれば制限されず、例えば、１００℃〜１８０℃の範囲が好ましく、１２０℃〜１７０℃の範囲がより好ましい。反応温度を１００℃以上とすることで、反応が完結するまでの時間をより短くできる傾向にある。一方、反応温度を１８０℃以下とすることで、ゲル化が抑えられる傾向にある。
【００５１】
メソゲン骨格を有するエポキシ樹脂は、プレポリマー化されたエポキシ樹脂として、メソゲン骨格を有するエポキシ化合物の二量体を含むことが好ましい。メソゲン骨格を有するエポキシ樹脂は、メソゲン骨格を有するエポキシ化合物の二量体に加えて、メソゲン骨格を有するエポキシ化合物（単量体）、及びメソゲン骨格を有するエポキシ化合物の多量体からなる群から選択される少なくとも１つをさらに含んでいてもよい。メソゲン骨格を有するエポキシ化合物の二量体及び多量体は、メソゲン骨格を有するエポキシ樹脂同士の反応物であっても、メソゲン骨格を有するエポキシ化合物を硬化剤等により反応させた反応物であってもよい。二量体化及び多量体化に用いる硬化剤は、エポキシ樹脂組成物に含有させる硬化剤と同じものであっても、異なるものであってもよい。
【００５２】
分子構造中にメソゲン骨格を有するエポキシ化合物は一般的に結晶化し易く、汎用のエポキシ化合物と比較して溶融温度が高い傾向にある。しかし、そのようなエポキシ化合物を一部重合させて二量体とすることで結晶化が抑制される。その結果、ハンドリング性が向上する傾向にある。
【００５３】
エポキシ化合物の二量体化又は多量体化に用いる硬化剤としては、例えば、メソゲン骨格を有するエポキシ化合物のプレポリマー化に用いる硬化剤として上述したフェノール化合物及びアミン化合物が挙げられ、その具体例も上述したものと同様である。
【００５４】
メソゲン骨格を有するエポキシ樹脂がメソゲン骨格を有するエポキシ化合物の二量体を含む場合、メソゲン骨格を有するエポキシ樹脂全量に占める、メソゲン骨格を有するエポキシ化合物の二量体の割合は、１５質量％〜２８質量％であることが好ましく、２０質量％〜２７質量％であることがより好ましく、２２質量％〜２５質量％であることがさらに好ましい。
【００５５】
メソゲン骨格を有するエポキシ化合物の二量体の割合が１５質量％以上であると、柔軟性等のハンドリング性に優れる傾向にある。また、メソゲン骨格を有するエポキシ化合物の二量体の割合が２８質量％以下であると、硬化物としたときに架橋密度の低下が抑えられ、得られる硬化物の熱伝導性及びガラス転移温度（Ｔｇ）が高く維持される傾向にある。
【００５６】
メソゲン骨格を有するエポキシ樹脂全量に占めるメソゲン骨格を有するエポキシ化合物の二量体の割合は、逆相クロマトグラフィー（Ｒｅｖｅｒｓｅｄ  Ｐｈａｓｅ  Ｌｉｑｕｉｄ  Ｃｈｒｏｍａｔｏｇｒａｐｈｙ、ＲＰＬＣ）測定によって求めることができる。
【００５７】
本開示におけるＲＰＬＣ測定は、分析用ＲＰＬＣカラムとして関東化学株式会社製「Ｍｉｇｈｔｙｓｉｌ  ＲＰ−１８」を使用し、グラジエント法を用いて、溶離液の混合比（体積基準）をアセトニトリル／テトラヒドロフラン／水＝２０／５／７５からアセトニトリル／テトラヒドロフラン＝８０／２０（開始から２０分）を経てアセトニトリル／テトラヒドロフラン＝５０／５０（開始から３５分）に連続的に変化させて行う。また、流速を１．０ｍｌ／ｍｉｎとする。本開示では、２８０ｎｍの波長における吸光度を検出し、検出された全てのピークの総面積を１００とし、それぞれ該当するピークにおける面積の比率を求め、その値をエポキシ樹脂における各化合物の含有率［質量％］とする。
【００５８】
なかでも、メソゲン骨格を有するエポキシ樹脂は、メソゲン骨格を有するエポキシ化合物の二量体として、上記一般式（Ｉ−０）で表される化合物の二量体（以下、「特定二量体化合物」ともいう）を含むことが好ましい。特定二量体化合物は、一般式（Ｉ−０）で表される化合物の二量体であることから、１分子中に下記一般式（Ｉ）で表される構造単位を２つ有する。
【００５９】
【化５】
2019056077.tif 000006
【００６０】
一般式（Ｉ）中、Ｒ１〜Ｒ４はそれぞれ独立に、水素原子又は炭素数１〜３のアルキル基を示す。
【００６１】
一般式（Ｉ）中、Ｒ１〜Ｒ４はそれぞれ独立に、水素原子又は炭素数１〜３のアルキル基を表し、水素原子又は炭素数１〜２のアルキル基であることが好ましく、水素原子又はメチル基であることがより好ましく、水素原子であることがさらに好ましい。
さらに、Ｒ１〜Ｒ４のうちの２個〜４個が水素原子であることが好ましく、３個又は４個が水素原子であることがより好ましく、４個全てが水素原子であることがさらに好ましい。Ｒ１〜Ｒ４のいずれかが炭素数１〜３のアルキル基の場合、Ｒ１及びＲ４の少なくとも一方が炭素数１〜３のアルキル基であることが好ましい。
【００６２】
特定二量体化合物は、下記一般式（ＩＡ）で表される構造単位及び下記一般式（ＩＢ）で表される構造単位からなる群より選択される少なくとも一つの構造単位を有することが好ましい。
【００６３】
【化６】
2019056077.tif 000007
【００６４】
一般式（ＩＡ）及び一般式（ＩＢ）中、Ｒ１〜Ｒ４はそれぞれ独立に、水素原子又は炭素数１〜３のアルキル基を示し、Ｒ５はそれぞれ独立に、炭素数１〜８のアルキル基を示す。ｎは０〜４の整数を示す。
【００６５】
一般式（ＩＡ）及び一般式（ＩＢ）におけるＲ１〜Ｒ４の具体例は、一般式（Ｉ）におけるＲ１〜Ｒ４と同様であり、その好ましい範囲も同様である。
【００６６】
一般式（ＩＡ）及び一般式（ＩＢ）中、Ｒ５はそれぞれ独立に炭素数１〜８のアルキル基を示し、炭素数１〜３のアルキル基であることが好ましく、メチル基であることがより好ましい。
一般式（ＩＡ）及び一般式（ＩＢ）中、ｎは０〜４の整数を示し、０〜２の整数であることが好ましく、０〜１の整数であることがより好ましく、０であることがさらに好ましい。つまり、一般式（ＩＡ）及び一般式（ＩＢ）においてＲ５を付されたベンゼン環は、２個〜４個の水素原子を有することが好ましく、３個又は４個の水素原子を有することがより好ましく、４個の水素原子を有することがさらに好ましい。
【００６７】
一般式（ＩＡ）で表される構造単位は、下記一般式（ＩＡ−１）で表される構造単位及び下記一般式（ＩＡ−２）で表される構造単位からなる群より選択される少なくとも一つの構造単位を含むことが好ましく、下記一般式（ＩＡ−１）で表される構造単位を含むことがより好ましい。
【００６８】
【化７】
2019056077.tif 000008
【００６９】
一般式（ＩＢ）で表される構造単位は、下記一般式（ＩＢ−１）で表される構造単位及び下記一般式（ＩＢ−２）で表される構造単位からなる群より選択される少なくとも一つの構造単位を含むことが好ましく、下記一般式（ＩＢ−１）で表される構造単位を含むことがより好ましい。
【００７０】
【化８】
2019056077.tif 000009
【００７１】
一般式（ＩＡ−１）、一般式（ＩＡ−２）、一般式（ＩＢ−１）及び一般式（ＩＢ−２）におけるＲ１〜Ｒ５及びｎの具体例は、一般式（ＩＡ）及び一般式（ＩＢ）におけるＲ１〜Ｒ５及びｎと同様であり、その好ましい範囲も同様である。
【００７２】
特定二量体化合物の具体例としては、下記一般式（ＩＩ−Ａ）で表される化合物、下記一般式（ＩＩ−Ｂ）で表される化合物、下記一般式（ＩＩ−Ｃ）で表される化合物等が挙げられる。特定二量体化合物は、下記一般式（ＩＩ−Ａ）で表される化合物、下記一般式（ＩＩ−Ｂ）で表される化合物及び下記一般式（ＩＩ−Ｃ）で表される化合物からなる群より選択される少なくとも一つの化合物を含むことが好ましい。
【００７３】
【化９】
2019056077.tif 000010
【００７４】
一般式（ＩＩ−Ａ）、一般式（ＩＩ−Ｂ）及び一般式（ＩＩ−Ｃ）におけるＲ１〜Ｒ５及びｎの具体例は、一般式（ＩＡ）及び一般式（ＩＢ）におけるＲ１〜Ｒ５及びｎと同様であり、その好ましい範囲も同様である。
【００７５】
一般式（ＩＩ−Ａ）で表される化合物は、下記一般式（ＩＩ−Ａ−１）で表される化合物及び下記一般式（ＩＩ−Ａ−２）で表される化合物を含むことが好ましく、下記一般式（ＩＩ−Ａ−１）で表される化合物を含むことがより好ましい。
【００７６】
【化１０】
2019056077.tif 000011
【００７７】
一般式（ＩＩ−Ｂ）で表される化合物は、下記一般式（ＩＩ−Ｂ−１）で表される化合物及び下記一般式（ＩＩ−Ｂ−２）で表される化合物を含むことが好ましく、下記一般式（ＩＩ−Ｂ−１）で表される化合物を含むことがより好ましい。
【００７８】
【化１１】
2019056077.tif 000012
【００７９】
一般式（ＩＩ−Ｃ）で表される化合物は、下記一般式（ＩＩ−Ｃ−１）で表される化合物及び下記一般式（ＩＩ−Ｃ−２）で表される化合物を含むことが好ましく、下記一般式（ＩＩ−Ｃ−１）で表される化合物を含むことがより好ましい。
【００８０】
【化１２】
2019056077.tif 000013
【００８１】
一般式（ＩＩ−Ａ−１）、一般式（ＩＩ−Ａ−２）、一般式（ＩＩ−Ｂ−１）、一般式（ＩＩ−Ｂ−２）、一般式（ＩＩ−Ｃ−１）及び一般式（ＩＩ−Ｃ−２）におけるＲ１〜Ｒ５及びｎの具体例は、一般式（ＩＡ）及び一般式（ＩＢ）におけるＲ１〜Ｒ５及びｎと同様であり、その好ましい範囲も同様である。
【００８２】
特定二量体化合物は、一般式（ＩＩ−Ａ−１）で表される化合物、一般式（ＩＩ−Ｂ−１）で表される化合物及び一般式（ＩＩ−Ｃ−１）で表される化合物からなる群より選択される少なくとも一つの化合物を含むことが好ましい。
【００８３】
これら特定二量体化合物の構造は、エポキシ樹脂を合成する際に使用する上記一般式（Ｉ−０）で表される化合物と、フェノール化合物等の硬化剤と、の反応より得られると推定される構造の分子量と、ＵＶスペクトル検出器及びマススペクトル検出器を備える液体クロマトグラフを用いて実施される液体クロマトグラフィーにより求めた目的化合物の分子量とを照合させることで決定することができる。
【００８４】
液体クロマトグラフィーでは、例えば、分析用カラムとして株式会社日立製作所製「ＬａＣｈｒｏｍ  ＩＩ  Ｃ１８」を使用し、溶離液としてテトラヒドロフランを使用し、１．０ｍｌ／ｍｉｎの流速で測定する。ＵＶスペクトル検出器では、２８０ｎｍの波長における吸光度を検出する。マススペクトル検出器では、２７００Ｖのイオン化電圧で検出する。
【００８５】
メソゲン骨格を有するエポキシ樹脂は、メソゲン骨格を有するエポキシ化合物の二量体に加えて、メソゲン骨格を有するエポキシ化合物の多量体をさらに含んでもよい。メソゲン骨格を有するエポキシ化合物の多量体における、メソゲン骨格を有するエポキシ化合物の構造単位の数は３以上であり、平均値として５以下であることが好ましく、４以下であることがより好ましく、３であることがさらに好ましい。
【００８６】
メソゲン骨格を有するエポキシ化合物の多量体としては、一般式（Ｉ−０）で表される化合物の多量体（以下、「特定多量体化合物」ともいう）が挙げられる。特定多量体化合物は、一般式（Ｉ−０）で表される化合物の多量体であり、１分子中に一般式（Ｉ）で表される構造単位を３つ以上有する。特定多量体化合物における一般式（Ｉ）で表される構造単位の数は、平均値として５以下であることが好ましく、４以下であることがより好ましく、３であることがさらに好ましい。
【００８７】
特定多量体化合物は、前述の一般式（ＩＡ）で表される構造単位及び一般式（ＩＢ）で表される構造単位からなる群より選択される少なくとも一つの構造単位を有する特定多量体化合物であることが好ましい。
特定多量体化合物における一般式（ＩＡ）で表される構造単位は、一般式（ＩＡ−１）で表される構造単位及び下記一般式（ＩＡ−２）で表される構造単位からなる群より選択される少なくとも一つの構造単位を含むことが好ましく、一般式（ＩＡ−１）で表される構造単位を含むことがより好ましい。
特定多量体化合物における一般式（ＩＢ）で表される構造単位は、一般式（ＩＢ−１）で表される構造単位及び一般式（ＩＢ−２）で表される構造単位からなる群より選択される少なくとも一つの構造単位を含むことが好ましく、一般式（ＩＢ−１）で表される構造単位を含むことがより好ましい。
【００８８】
メソゲン骨格を有するエポキシ樹脂は、メソゲン骨格を有するエポキシ化合物の二量体に加えて、メソゲン骨格を有するエポキシ化合物（単量体）をさらに含んでもよい。メソゲン骨格を有するエポキシ樹脂が、メソゲン骨格を有するエポキシ化合物の二量体に加えて、メソゲン骨格を有するエポキシ化合物を含む場合、メソゲン骨格を有するエポキシ樹脂全量に占める、メソゲン骨格を有するエポキシ化合物の割合は、５７質量％〜８０質量％であることが好ましく、５９質量％〜７４質量％であることがより好ましく、６２質量％〜７０質量％であることがさらに好ましい。メソゲン骨格を有するエポキシ化合物の割合が５７質量％以上であると、硬化物としたときに、架橋密度が低下しにくく、熱伝導性及びＴｇに優れる傾向にある。一方、メソゲン骨格を有するエポキシ化合物の割合が８０質量％以下であると、柔軟性等のハンドリング性に優れる傾向にある。
【００８９】
メソゲン骨格を有するエポキシ化合物としては、一般式（Ｉ−０）で表される化合物等、メソゲン骨格を有するエポキシ化合物として前述した化合物が挙げられる。
【００９０】
メソゲン骨格を有するエポキシ樹脂が、メソゲン骨格を有するエポキシ化合物の二量体を含む場合、メソゲン骨格を有するエポキシ樹脂は、例えば、メソゲン骨格を有するエポキシ化合物、フェノール化合物、及び反応触媒を合成溶媒中に溶解し、加熱しながら撹拌して合成することができる。具体的な合成方法の例は、「メソゲン骨格を有するエポキシ樹脂がメソゲン骨格を有するエポキシ化合物とフェノール化合物との反応物である場合のメソゲン骨格を有するエポキシ樹脂の合成方法」として前述した通りである。
【００９１】
−アミン系硬化剤−
エポキシ樹脂組成物は、アミン系硬化剤を含有する。本開示のエポキシ樹脂組成物はアミン系硬化剤を含有するため、硬化物の耐熱性及び耐リフロー性に優れると考えられる。また、エポキシ樹脂がメソゲン骨格を有するエポキシ樹脂を含む場合、硬化物としたときに高靭性を達成できる傾向にある。この理由は明らかではないが、硬化物が破壊する際に、分子間スタッキングの効果により、応力が緩和し靭性が向上するものと推測される。
【００９２】
アミン系硬化剤としては、通常用いられるものを特に制限なく用いることができ、市販されているものであってもよい。アミン系硬化剤は１種を単独で用いても、２種類以上を併用してもよい。中でも、耐熱性の観点からは、ベンゼン環又はナフタレン環を有するアミン系硬化剤を用いることが好ましく、ベンゼン環上又はナフタレン環上にアミノ基を有するアミン系硬化剤を用いることがより好ましい。また、硬化性の観点からは、２個以上のアミノ基を有する多官能のアミン系硬化剤を用いることが好ましい。
【００９３】
アミン系硬化剤として、例えば、３，３’−ジアミノジフェニルスルホン、４，４’−ジアミノジフェニルスルホン、４，４’−ジアミノジフェニルメタン、３，３’−ジエチル−４，４’−ジアミノジフェニルメタン、４，４’−ジアミノジフェニルエーテル、３，４’−ジアミノジフェニルエーテル、２，４，４’−トリアミノジフェニルエーテル、４，４’−ジアミノ−２，２’−ジメチルビフェニル、４，４’−ジアミノ−３，３’−ジメトキシビフェニル、４，４’−ジアミノフェニルベンゾエート、１，５−ジアミノナフタレン、１，３−ジアミノナフタレン、１，２−フェニレンジアミン、１，３−フェニレンジアミン、１，４−フェニレンジアミン、４，４’−ジアミノベンズアニリド、３，３’−ジアミノベンズアニリド、トリメチレン−ビス−４−アミノベンゾアート、１，４−ジアミノナフタレン、及び１，８−ジアミノナフタレンが挙げられる。耐熱性、保存安定性等の観点からは、４，４’−ジアミノジフェニルスルホンが好ましい。
【００９４】
アミン系硬化剤の含有量は特に制限されない。効率的に硬化反応を行う観点からは、アミン系硬化剤の活性水素の当量数と、エポキシ樹脂のエポキシ基の当量数との比（活性水素の当量数／エポキシ基の当量数）が、０．３〜３．０であることが好ましく、０．５〜２．０であることがより好ましい。
【００９５】
−無機充填材−
エポキシ樹脂組成物は、無機充填材を含んでもよい。
無機充填材を含むことにより、エポキシ樹脂組成物の硬化物は、熱伝導性がより向上する。無機充填材は、絶縁性であることが好ましい。本開示において無機充填材の「絶縁性」とは、数百ボルト〜数千ボルト程度の電圧をかけても無機充填材自体が電流を流さない性質のことをいい、電子に占有された最もエネルギー準位の高い価電子帯からその上にある次のバンド（伝導帯）までが大きなエネルギーギャップで隔てられているために有する性質である。
【００９６】
無機充填材の材質としては、具体的には、窒化ホウ素、アルミナ、シリカ、窒化アルミニウム、酸化マグネシウム、酸化ケイ素、水酸化アルミニウム、硫酸バリウム等が挙げられる。中でも、流動性、熱伝導性及び電気絶縁性の観点から、酸化マグネシウム及びアルミナからなる群より選択される少なくとも１種が好ましい。また、流動性を妨げない範囲で、窒化ホウ素、シリカ、窒化アルミニウム等をさらに含有してもよい。
【００９７】
無機充填材に占める、酸化マグネシウム及びアルミナからなる群より選択される少なくとも１種の無機充填材の合計割合は、５０質量％以上であることが好ましく、８０質量％以上であることがより好ましく、９０質量％以上であることが更に好ましい。
【００９８】
無機充填材の形状は特に限定されず、例えば、粉状、球状、繊維状等が挙げられる。成形時の流動性及び金型摩耗性の点からは、球形が好ましい。
【００９９】
無機充填材は１種を単独で用いても２種類以上を併用してもよい。なお、「無機充填材を２種類以上併用する」とは、例えば、同じ成分で平均粒子径が異なる無機充填材を２種類以上用いる場合、平均粒子径が同じで成分の異なる無機充填材を２種類以上用いる場合並びに平均粒子径及び種類の異なる無機充填材を２種類以上用いる場合が挙げられる。
【０１００】
無機充填材は、横軸に粒子径を、縦軸に頻度をとった粒度分布曲線を描いた場合に単一のピークを有していてもよく、複数のピークを有していてもよい。粒度分布曲線が複数のピークを有する無機充填材を用いることで、無機充填材の充填性が向上し、硬化物の熱伝導性が向上する。
【０１０１】
無機充填材が粒度分布曲線を描いたときに単一のピークを有する場合、無機充填材の重量累積粒度分布の小粒径側からの累積５０％に対応する体積平均粒子径（Ｄ５０）は、熱伝導性の観点から、０．１μｍ〜１００μｍであることが好ましく、０．１μｍ〜７０μｍであることがより好ましい。無機充填材の体積平均粒子径は、レーザー回折法を用いて測定され、レーザー回折散乱粒度分布測定装置（例えば、ベックマン・コールター製、ＬＳ２３０）を用いて測定することができる。
【０１０２】
また、粒度分布曲線が複数のピークを有する無機充填材は、例えば、異なる体積平均粒子径を有する２種類以上の無機充填材を組み合わせることで構成できる。
【０１０３】
エポキシ樹脂組成物中の無機充填材の含有率は特に制限されない。熱伝導性、成形性、機械強度等の観点から、エポキシ樹脂組成物の固形分の全体積を１００体積％とした場合に、無機充填材の含有率は、６０体積％〜９５体積％であることが好ましく、７０体積％〜８５体積％であることがより好ましい。無機充填材の含有率が６０体積％以上であると、より高い熱伝導性を達成することができる傾向にある。一方、無機充填材の含有率が９５体積％以下であると、成形性に優れたエポキシ樹脂組成物を得ることができる傾向にある。
【０１０４】
なお、本開示においてエポキシ樹脂組成物の固形分とは、エポキシ樹脂組成物から揮発性成分を除いた残りの成分を意味する。
【０１０５】
エポキシ樹脂組成物中の無機充填材の含有率（体積％）は、次式により求めた値とする。
無機充填材含有率（体積％）＝（Ｃｗ／Ｃｄ）／｛（Ａｗ／Ａｄ）＋（Ｂｗ／Ｂｄ）＋（Ｃｗ／Ｃｄ）＋（Ｄｗ／Ｄｄ）＋（Ｅｗ／Ｅｄ）＋（Ｆｗ／Ｆｄ）｝×１００
【０１０６】
ここで、各変数は以下の通りである。
Ａｗ：エポキシ樹脂の質量組成比（質量％）
Ｂｗ：硬化剤の質量組成比（質量％）
Ｃｗ：必要に応じて用いられる無機充填材の質量組成比（質量％）
Ｄｗ：必要に応じて用いられる硬化促進剤の質量組成比（質量％）
Ｅｗ：必要に応じて用いられるシランカップリング剤の質量組成比（質量％）
Ｆｗ：必要に応じて用いられるその他の成分の質量組成比（質量％）
Ａｄ：エポキシ樹脂の比重
Ｂｄ：硬化剤の比重
Ｃｄ：必要に応じて用いられる無機充填材の比重
Ｄｄ：必要に応じて用いられる硬化促進剤の比重
Ｅｄ：必要に応じて用いられるシランカップリング剤の比重
Ｆｄ：必要に応じて用いられるその他の成分の比重
【０１０７】
−硬化促進剤−
エポキシ樹脂組成物は、必要に応じて硬化促進剤を含有してもよい。
硬化剤と共に硬化促進剤を併用することで、エポキシ樹脂組成物をさらに充分に硬化させることができる。硬化促進剤の種類及び配合量は特に限定されず、反応速度、反応温度、保管性等の観点から、適切なものを選択することができる。硬化促進剤は１種を単独で用いても２種類以上を併用してもよい。
【０１０８】
硬化促進剤の具体例としては、イミダゾール系化合物、有機リン系化合物、第３級アミン、第４級アンモニウム塩等が挙げられる。中でも、耐熱性の観点から、有機ホスフィン化合物；有機ホスフィン化合物に無水マレイン酸、キノン化合物（１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、フェニル−１，４−ベンゾキノン等）、ジアゾフェニルメタン、フェノール樹脂などのπ結合をもつ化合物を付加してなる分子内分極を有する化合物；及び有機ホスフィン化合物と有機ボロン化合物（テトラフェニルボレート、テトラ−ｐ−トリルボレート、テトラ−ｎ−ブチルボレート等）との錯体；からなる群より選択される少なくとも１つであることが好ましい。
【０１０９】
有機ホスフィン化合物としては、具体的には、トリフェニルホスフィン、ジフェニル（ｐ−トリル）ホスフィン、トリス（アルキルフェニル）ホスフィン、トリス（アルコキシフェニル）ホスフィン、トリス（アルキルアルコキシフェニル）ホスフィン、トリス（ジアルキルフェニル）ホスフィン、トリス（トリアルキルフェニル）ホスフィン、トリス（テトラアルキルフェニル）ホスフィン、トリス（ジアルコキシフェニル）ホスフィン、トリス（トリアルコキシフェニル）ホスフィン、トリス（テトラアルコキシフェニル）ホスフィン、トリアルキルホスフィン、ジアルキルアリールホスフィン、アルキルジアリールホスフィン等が挙げられる。
【０１１０】
エポキシ樹脂組成物が硬化促進剤を含む場合、エポキシ樹脂組成物中の硬化促進剤の含有率は特に制限されない。流動性及び成形性の観点からは、硬化促進剤の含有率は、エポキシ樹脂と硬化剤の合計質量に対して０．１質量％〜１．５質量％であることが好ましく、０．２質量％〜１質量％であることがより好ましい。
【０１１１】
−シランカップリング剤−
エポキシ樹脂組成物は、必要に応じてシランカップリング剤を含有してもよい。エポキシ樹脂組成物がシランカップリング剤を含むと、無機充填材の表面とその周りを取り囲むエポキシ樹脂との間で相互作用を生じさせ、流動性が向上し、高熱伝導化が達成され、さらには水分の浸入を妨げることにより絶縁信頼性が向上する傾向にある。
【０１１２】
シランカップリング剤の種類は特に制限されず、１種類を単独で用いても、２種類以上を併用してもよい。中でも、フェニル基を有するシランカップリング剤が好ましい。フェニル基を含有するシランカップリング剤は、メソゲン骨格を有するエポキシ樹脂と相互作用しやすい。このため、エポキシ樹脂組成物がフェニル基を含有するシランカップリング剤を含有することで、硬化物としたときに、より優れた熱伝導性が達成される傾向にある。
【０１１３】
フェニル基を含有するシランカップリング剤の種類は特に限定されない。フェニル基を有するシランカップリング剤の具体例としては、３−フェニルアミノプロピルトリメトキシシラン、３−フェニルアミノプロピルトリエトキシシラン、Ｎ−メチルアニリノプロピルトリメトキシシラン、Ｎ−メチルアニリノプロピルトリエトキシシラン、３−フェニルイミノプロピルトリメトキシシラン、３−フェニルイミノプロピルトリエトキシシラン、フェニルトリメトシキシラン、フェニルトリエトキシシラン、ジフェニルジメトキシシラン、ジフェニルジエトキシシラン、トリフェニルメトキシシラン、トリフェニルエトキシシラン等が挙げられる。フェニル基を含有するシランカップリング剤は１種類単独で用いても、２種類以上を併用してもよい。フェニル基を含有するシランカップリング剤は市販品を用いてもよい。
【０１１４】
シランカップリング剤全体に占めるフェニル基を有するシランカップリング剤の割合は、５０質量％以上であることが好ましく、８０質量％以上であることがより好ましく、９０質量％以上であることが更に好ましい。
【０１１５】
無機充填材の表面とその周りを取り囲むエポキシ樹脂を接近させ、優れた熱伝導率を達成する観点からは、ケイ素原子（Ｓｉ）にフェニル基が直接結合しているシランカップリング剤を含むことがより好ましい。
【０１１６】
フェニル基を有するシランカップリング剤に占める、ケイ素原子（Ｓｉ）にフェニル基が直接結合しているシランカップリング剤の割合は、３０質量％以上であることが好ましく、５０質量％以上であることがより好ましく、８０質量％以上であることが更に好ましい。
【０１１７】
エポキシ樹脂組成物がシランカップリング剤を含む場合、シランカップリング剤は、無機充填材の表面に付着した状態で存在していても、無機充填材の表面に付着しない状態で存在していても、双方が混在していてもよい。
【０１１８】
シランカップリング剤の少なくとも一部が無機充填材の表面に付着している場合、無機充填材の比表面積あたりのシランカップリング剤由来のケイ素原子の付着量は、５．０×１０−６モル／ｍ２〜１０．０×１０−６モル／ｍ２が好ましく、５．５×１０−６モル／ｍ２〜９．５×１０−６モル／ｍ２がより好ましく、６．０×１０−６モル／ｍ２〜９．０×１０−６モル／ｍ２が更に好ましい。
【０１１９】
無機充填材の比表面積あたりのシランカップリング剤由来のケイ素原子の被覆量の測定方法は、以下の通りである。
まず、無機充填材の比表面積の測定法としては、主にＢＥＴ法が適用される。ＢＥＴ法とは、窒素（Ｎ２）、アルゴン（Ａｒ）、クリプトン（Ｋｒ）等の不活性気体分子を固体粒子に吸着させ、吸着した気体分子の量から固体粒子の比表面積を測定する気体吸着法である。比表面積の測定は、比表面積細孔分布測定装置（例えば、ベックマン・コールター製、ＳＡ３１００）を用いて行うことができる。
【０１２０】
さらに、無機充填材の表面に存在するシランカップリング剤由来のケイ素原子を定量する。定量方法としては、２９Ｓｉ ＣＰ／ＭＡＳ（Cross-Polarization/Magic angle spinning）固体ＮＭＲ（核磁気共鳴）が挙げられる。核磁気共鳴装置（例えば、日本電子株式会社製、ＪＮＭ−ＥＣＡ７００）は高い分解能を有するため、エポキシ樹脂組成物が無機充填材としてシリカを含む場合でも、無機充填材としてのシリカ由来のケイ素原子と、シランカップリング剤由来のケイ素原子とを区別することが可能である。
エポキシ樹脂組成物がシランカップリング剤由来のケイ素原子以外のケイ素原子を含まない場合は、蛍光Ｘ線分析装置（例えば、株式会社リガク製、Ｓｕｐｅｒｍｉｎｉ２００）によってもシランカップリング剤由来のケイ素原子を定量することができる。
【０１２１】
上述のようにして得られた無機充填材の比表面積と、無機充填材の表面に存在するシランカップリング剤由来のケイ素原子の量とに基づき、無機充填材の比表面積あたりのシランカップリング剤由来のケイ素原子の被覆量が算出される。
【０１２２】
上記測定を行うにあたり、エポキシ樹脂組成物に含まれている無機充填材は、例えば、以下に挙げる方法によってエポキシ樹脂組成物から取り出すことができる。
（１）エポキシ樹脂組成物を磁気製のるつぼに入れ、マッフル炉等で加熱（例えば６００℃）して樹脂成分を燃焼させる。
（２）エポキシ樹脂組成物の樹脂成分を適当な溶媒に溶解させて無機充填材をろ過により回収し、乾燥させる。
【０１２３】
エポキシ樹脂組成物がシランカップリング剤を含む場合、シランカップリング剤のエポキシ樹脂組成物への添加方法は、特に制限はない。具体的には、エポキシ樹脂、無機充填材等の他の材料を混合する際にシランカップリング剤も添加するインテグラル法、少量の樹脂にシランカップリング剤を混合した後、これを無機充填材等の他の材料と混合するマスターバッチ法、エポキシ樹脂等の他の材料と混合する前に、無機充填材とシランカップリング剤とを混合して予め無機充填材の表面にシランカップリング剤を処理する前処理法などがある。前処理法としては、シランカップリング剤の原液又は溶液を無機充填材とともに高速撹拌により分散させて処理する乾式法、シランカップリング剤の希薄溶液で無機充填材をスラリー化したり、無機充填材にシランカップリング剤を浸漬したりすることで無機充填材表面にシランカップリング剤処理を施す湿式法等が挙げられる。
【０１２４】
−その他の成分−
エポキシ樹脂組成物には、上述した成分に加え、その他の成分を含んでもよい。その他の成分としては、酸化型及び非酸化型のポリオレフィン、カルナバワックス、モンタン酸エステル、モンタン酸、ステアリン酸等の離型剤、シリコーンオイル、シリコーンゴム粉末等の応力緩和剤、グラスファイバー等の補強材などが挙げられる。その他の成分は、それぞれ、１種類単独で用いても２種類以上を併用してもよい。
【０１２５】
＜エポキシ樹脂組成物の調製方法＞
エポキシ樹脂組成物の調製方法は、特に制限されない。一般的な手法としては、成分をミキサー等によって充分混合した後、溶融混練し、冷却し、粉砕する方法が挙げられる。溶融混練は、予め７０℃〜１４０℃に加熱してあるニーダー、ロール、エクストルーダー等で行うことができる。エポキシ樹脂組成物は、成形条件に合うような寸法及び質量でタブレット化すると使いやすい。
【０１２６】
＜エポキシ樹脂組成物の状態＞
エポキシ樹脂組成物は、Ａ−ステージ状態にあることが好ましい。エポキシ樹脂組成物がＡ−ステージ状態にあると、エポキシ樹脂組成物を熱処理して硬化する際に、エポキシ樹脂組成物がＢ−ステージ状態にある場合に比較してエポキシ樹脂と硬化剤との間の硬化反応の際に生ずる反応熱量が多くなり、硬化反応が進行しやすくなる。本開示において、Ａ−ステージ及びＢ−ステージなる用語の定義は、ＪＩＳ  Ｋ  ６８００：１９８５による。
【０１２７】
エポキシ樹脂組成物がＡ−ステージ状態にあるか否かは、下記基準により判断される。
エポキシ樹脂組成物を、当該エポキシ樹脂組成物に含まれるエポキシ樹脂が可溶な有機溶媒（テトラヒドロフラン、アセトン等）に投入し、一定時間経過後に残存する無機充填材等をろ過によりろ別する。ろ別により得られた残渣の乾燥後の質量と、高温処理後の灰分の質量と、の差が±０．５質量％以内であれば、エポキシ樹脂組成物がＡ−ステージ状態であったと判断される。灰分の質量は、ＪＩＳ  Ｋ  ７２５０−１：２００６の規定に準じて測定し算出される。
または、予めＡ−ステージ状態と判明したエポキシ樹脂組成物の一定質量あたりの反応熱を示差走査熱量測定装置（ＤＳＣ、例えば、パーキンエルマー製、Ｐｙｒｉｓ１）により測定し、基準値とする。その後調製したエポキシ樹脂組成物の一定質量あたりの反応熱の測定値と、前記基準値との差が±５％以内であればＡ−ステージ状態であったと判断される。
【０１２８】
エポキシ樹脂組成物がＡ−ステージ状態にある場合、Ａ−ステージ状態のエポキシ樹脂組成物を１８０℃で１時間加熱した後の質量減少率が０．１質量％以下であることが好ましい。Ａ−ステージ状態のエポキシ樹脂組成物を１８０℃で１時間加熱した後の質量減少率が０．１質量％以下であるということは、Ａ−ステージ状態のエポキシ樹脂組成物が所謂「無溶剤型」のエポキシ樹脂組成物であることを意味する。エポキシ樹脂組成物が無溶剤型であると、乾燥工程を経ることなくエポキシ樹脂組成物の成形物を得ることが可能となり、成形物又は成形硬化物を得るための工程を簡略化できる。
【０１２９】
本開示のエポキシ樹脂組成物はトランスファー成形法によって成形可能であることが好ましい。
【０１３０】
＜保護材付き厚銅回路＞
本開示のエポキシ樹脂組成物は、厚銅回路の間の空間に配置して厚銅回路の保護材として適用することができる。以下、本開示のエポキシ樹脂組成物を適用することができる保護材付き厚銅回路の一例を説明する。
【０１３１】
保護材付き厚銅回路は、厚銅回路と、前記厚銅回路の間の空間に配置される保護材と、を有する。保護材付き厚銅回路は、必要に応じてその他の構成を有していてもよい。保護材付き厚銅回路は、例えば、絶縁層を介して金属基板に配置して回路基板とすることができる。
【０１３２】
本開示において厚銅回路とは、銅板を予め回路の状態に加工したものをいう。厚銅回路は購入したものであっても、作製したものであってもよい。厚銅回路の厚さは特に制限されず、これを用いて製造される回路基板の用途等によって適宜選択することができる。回路基板の大電流化の観点からは、厚銅回路の厚さは３５０μｍ以上であることが好ましく、５００μｍ以上であることがより好ましく、１０００μｍ以上であることがさらに好ましい。容積及び重量の観点からは、厚銅回路の厚さは、例えば、３０００μｍ以下であってよい。
厚銅回路の場所によって上記の値が異なる場合は、任意に選択した５箇所で得られた測定値の算術平均値を上記の値としてもよい。
上記回路の厚さは回路自体の厚さを意味し、隣接する部材に回路の一部が埋め込まれている場合は埋め込まれている部分の厚さも回路の厚さに含まれる。
【０１３３】
厚銅回路における回路の幅及び長さは特に制限されず、これを用いて製造される回路基板の用途等に応じて選択できる。例えば、３５０μｍ〜７００００μｍの範囲から選択できる。
【０１３４】
厚銅回路は、例えば、金属板を所望の形状の回路の状態に加工することで得られる。加工の方法は特に制限されず、打抜き、切削等の公知の方法から選択できる。
【０１３５】
本開示のエポキシ樹脂組成物又はその硬化物を用いた保護材は、厚銅回路の間の空間に配置される。本開示において「厚銅回路の間の空間」とは、回路の状態に加工された１又は複数の厚銅回路を所望の位置に配置したときの、１又は複数の厚銅回路に挟まれた内側の空間を表す。保護材は必要に応じて厚銅回路の外縁部に配置されていてもよい。
【０１３６】
厚銅回路において、回路の間の空間に配置される保護材の割合は、厚銅回路の形状、回路基板の作製条件等によって異なり、特に制限されない。保護材は、厚銅回路の間の空間の全てに配置されていても、空間の一部に配置されていてもよい。絶縁信頼性をより向上させる観点からは、厚銅回路の間の空間全体の容積に占める保護材の割合が７０％以上であることが好ましく、８０％以上であることがより好ましく、９０％以上であることがさらに好ましい。
【０１３７】
保護材の厚さは、厚銅回路の厚さと同じであっても異なってもよい。厚銅回路の厚さの８０％以上〜１２０％以下であることが好ましく、９０％以上〜１１０％以下であることがより好ましく、９５％以上〜１０５％以下であることがさらに好ましい。保護材の場所によって上記の値が異なる場合は、任意に選択した５箇所で得られた測定値の算術平均値を上記の値としてもよい。
【０１３８】
厚銅回路の取り扱い性の観点からは、保護材は厚銅回路と一体化した状態である（保護材付き厚銅回路を一枚のシートとして扱うことができる）ことが好ましい。例えば、保護材付き厚銅回路における保護材が、厚銅回路の間の空間から外縁部まで連続して設けられた状態であることが好ましい。保護材付き厚銅回路における厚銅回路と保護材が一体化した状態であると、得られる厚銅回路の絶縁信頼性及び耐湿信頼性に優れ、沿面放電、部分放電、トラッキング、マイグレーション等の発生が抑制される傾向にある。
【０１３９】
厚銅回路の空間に保護材を配置する方法は特に制限されない。例えば、粉末等の固体状の樹脂材料を用いる方法として押出成形法、圧縮成形法、トランスファー成形法、インサート成形方法等が挙げられ、液状の樹脂材料を用いる方法として注型法、塗布法、印刷法、埋め込み法等が挙げられる。厚銅回路の空間に保護材を配置する際は、厚銅回路を樹脂シート等の仮基材上に配置してもよい。特に、トランスファー成形法により保護材を配置する場合、空隙なくエポキシ樹脂組成物を配置することができ、厚銅回路との密着性が向上する。そのため、絶縁信頼性が向上する傾向にあり、好ましい。
【０１４０】
成形時の金型の温度は、１５０℃〜２００℃としてもよい。メソゲン骨格を有するエポキシ樹脂として、メソゲン骨格を有し且つ結晶相から液晶相に相転移する相転移温度が１４０℃以下のメソゲン骨格を有するエポキシ樹脂を使用する場合、金型の温度はメソゲン骨格を有するエポキシ樹脂の相転移温度以上１５０℃以下とすることが好ましく、１４０℃以下とすることがさらに好ましい。メソゲン骨格を有するエポキシ樹脂の相転移温度以上であると成形時にメソゲン骨格を有するエポキシ樹脂が充分に溶融して成形しやすくなり、１５０℃以下であると成形物の熱伝導率に優れる傾向がある。
【０１４１】
エポキシ樹脂組成物の成形物は、ＣｕＫα線を用いたＸ線回折法で得られるＸ線回折スペクトルにおいて、回折角２θが３．０°〜３．５°の範囲に回折ピークを有することが好ましい。このような回折ピークを有する成形物は、高次構造の中でも特に秩序性の高いスメクチック構造が形成されており、熱伝導性に優れる。
【０１４２】
なお、本開示におけるＣｕＫα線を用いたＸ線回折測定の詳細は以下の通りである。
〔測定条件〕
使用装置：薄膜構造評価用Ｘ線回折装置ＡＴＸ−Ｇ（株式会社リガク製）
Ｘ線種類：ＣｕＫα
走査モード：２θ／ω
出力：５０ｋＶ、３００ｍＡ
Ｓ１スリット：幅０．２ｍｍ、高さ：１０ｍｍ
Ｓ２スリット：幅０．２ｍｍ、高さ：１０ｍｍ
ＲＳスリット：幅０．２ｍｍ、高さ：１０ｍｍ
測定範囲：２θ＝２．０°〜４．５°
サンプリング幅：０．０１°
【０１４３】
エポキシ樹脂組成物は成形後、金型から外した状態の成形物をそのまま使用してもよく、必要に応じてオーブン等で加熱することにより後硬化してから使用してもよい。
【０１４４】
成形物を加熱により後硬化すると、成形硬化物が得られる。成形物の加熱条件は、エポキシ樹脂組成物に含有されるエポキシ樹脂、硬化剤等の種類及び量に応じて適宜選択することができる。例えば、成形物の加熱温度は１３０℃〜２００℃が好ましく、１５０℃〜１８０℃がより好ましい。成形物の加熱時間は、１時間〜１０時間が好ましく、２時間〜６時間がより好ましい。
【０１４５】
成形硬化物は、後硬化前の成形物と同様に、ＣｕＫα線を用いたＸ線回折法で得られるＸ線回折スペクトルにおいて、回折角２θが３．０°〜３．５°の範囲に回折ピークを有することが好ましい。このことは、成形物中で形成された秩序性の高いスメクチック構造が、加熱による後硬化後も維持され、熱伝導性に優れた成形硬化物を得られることを表している。
【０１４６】
保護材付き厚銅回路の用途は特に制限されず、産業用機器等の分野で好適に使用できる。
【実施例】
【０１４７】
次に、実施例により本発明をより具体的に説明するが、本発明の範囲はこれらの実施例に限定されるものではない。
【０１４８】
＜エポキシ樹脂組成物の調製＞
以下に、エポキシ樹脂組成物の調製に使用した材料を示す。
【０１４９】
＜エポキシ樹脂＞
・エポキシ樹脂１：エポキシ樹脂モノマー
（ｔｒａｎｓ−４−｛４−（２，３−エポキシプロポキシ）フェニル｝シクロヘキシル＝４−（２，３−エポキシプロポキシ）ベンゾエート、特許第５４７１９７５号公報参照）
【０１５０】
・エポキシ樹脂２の合成：エポキシ樹脂プレポリマー（ＢＰ２．５）
フラスコ内にエポキシ樹脂１（エポキシ樹脂モノマー）を５０ｇ量り取り、８０ｇのシクロヘキサノン溶媒中に窒素を導入しながら撹拌し、１６０℃のオイルバスに浸漬しエポキシ樹脂１（エポキシ樹脂モノマー）を溶解する。２価フェノールとして４，４’−ビフェノール５．２ｇと反応触媒としてトリフェニルホスフィン０．５ｇを添加し、１６０℃の温度で加熱し反応を開始する。５時間加熱を継続した後に反応溶液からシクロヘキサノンを減圧留去し、エポキシ樹脂２（ＢＰ２．５）を得た。なお、このエポキシ樹脂プレポリマーには、合成溶媒の一部と未反応のエポキシ樹脂モノマーが含まれている。
【０１５１】
＜硬化剤＞
・硬化剤１：カテコールレゾルシノールノボラック樹脂（Ａ４、日立化成株式会社製）
・硬化剤２：４，４’−ジアミノジフェニルスルホン（４，４’−ＤＤＳ、和光純薬工業株式会社製）
・硬化剤３：３，４’−ジアミノジフェニルエーテル（３，４’−ＤＰＥ、セイカ株式会社）
【０１５２】
＜硬化促進剤＞
・トリフェニルホスフィン（ＴＰＰ、和光純薬工業株式会社製）
【０１５３】
＜カップリング剤＞
・Ｎ−フェニルアミノトリメトキシシラン（ＫＢＭ−５７３、信越化学工業株式会社製）
【０１５４】
＜離型剤＞
・モンタン酸エステル（リコワックスＥ、クラリアントジャパン株式会社製）
【０１５５】
＜無機充填材＞
・アルミナ組成１（マイクロン株式会社製のＡＬ３５−６３（平均粒子径５０μｍ）、ＡＬ３５−４５（平均粒子径２０μｍ）、及びＡＸ３−３２（平均粒子径４μｍ）の組合せ）
・アルミナ組成２（住友化学株式会社製のＡＡ１８（平均粒子径１８μｍ）、ＡＡ３（平均粒子径３μｍ）、及びＡＡ０４（平均粒子径０．４μｍ）の組合せ）
アルミナ組成１及び２は、３峰を混合したものを使用した。
【０１５６】
＜エポキシ樹脂組成物の調製＞
表１に示す配合組成で、ヘンシェルミキサにより予備混合を行った後に、ロール分散によりエポキシ樹脂組成物を調製した。なお、エポキシ樹脂と硬化剤の比率は、それぞれの材料の当量比が１：１になるようにした。無機充填材の体積分率は７８体積％に固定した。表１中、○は該当する成分が含まれることを表し、空欄は該当する成分が含まれていないことを表す。
【０１５７】
＜流動性の評価＞
流動性の評価は、スパイラルフロー試験により行った。ＥＭＭＩ−１−６６に準じたスパイラルフロー測定用金型を用いてエポキシ樹脂組成物を成形し、エポキシ樹脂組成物の成形物の流動距離（ｃｍ）を測定した。エポキシ樹脂組成物の成形は、トランスファー成形機を用い、金型温度１８０℃、成形圧力６．９ＭＰａ、硬化時間１２０秒の条件下で行った。また、流動性は１０ｃｍ以下をＣ、１０ｃｍ以上〜５０ｃｍ未満をＢ、５０ｃｍ以上をＡとした。
【０１５８】
＜高温接着性の評価＞
高温接着性の評価は、以下の手順により行った。Ｃｕ基板上に金型温度１８０℃、成形圧力７ＭＰａ、硬化時間３００秒間の条件でトランスファー成形を行い、厚さ０．４ｍｍの硬化物を得た。これを２８０℃に加熱したホットプレート上で１５分間静置した。冷却後の外観及び超音波映像装置（ＳＡＴ）を用いて観察し、剥離が発生したものをＣ、剥離がなかったものをＡとした。
【０１５９】
＜ガラス転移温度（Ｔｇ）の測定＞
Ｔｇの測定は、以下の手順により行った。金型温度１８０℃、成形圧力７ＭＰａ、硬化時間３００秒間の条件でトランスファー成形を行った。成形硬化物を切断して５ｍｍ×５０ｍｍ×３ｍｍの直方体を作製し、動的粘弾性測定装置（ＴＡインスツルメント製、ＲＳＡ−Ｇ２）にて三点曲げ振動試験冶具を用い、周波数：１Ｈｚ、昇温速度：５℃／分の条件で、４０℃〜３００℃の温度範囲で動的粘弾性を測定した。ガラス転移温度（Ｔｇ）は、上記方法で得られた貯蔵弾性率と損失弾性率との比より求められるｔａｎδにおいて、ピークトップ部分の温度とした。
【０１６０】
＜熱伝導率の評価＞
熱伝導率の評価は、下記により行った。金型温度１８０℃、成形圧力７ＭＰａ、硬化時間３００秒間の条件でトランスファー成形を行い、３ｍｍ厚の金型形状の硬化物を得た。硬化物の熱拡散率を熱拡散率測定装置（ＮＥＴＺＳＣＨ社製、ＬＦＡ４６７）を用いて測定し、比重と比熱を乗算した値を熱伝導率とした。
熱伝導性は７Ｗ／（ｍ・Ｋ）未満をＣ、７Ｗ／（ｍ・Ｋ）以上９Ｗ／（ｍ・Ｋ）未満をＡ、９Ｗ／（ｍ・Ｋ）以上をＡＡとした。
比重はアルキメデス法により測定し、３．２〜３．３の範囲であった。
比熱はＤＳＣ法により測定した。
【０１６１】
【表１】
2019056077.tif 000014
【０１６２】
表１の特性評価が示すように、エポキシ樹脂とアミン系硬化剤を含有するエポキシ樹脂組成物を用いた実施例１〜３では、高温接着性が向上し、硬化物のＴｇも高いことがわかった。
【図１】
2019056077.tif 000017